(57)【要約】【課題】角形性が向上する希土類−遷移金属系合金粉末の製造方法を提供する【解決手段】原料の希土類−遷移金属系合金を粉砕し、レーザー回折式粒度分布測定による平均粒径は５０μｍ以下で、且つ酸素含有量は０．１質量％以上１０質量％以下である希土類−遷移金属系合金粉末を調製し、得られた合金粉末を、５体積％以上１５体積％以下の酸素を含有する不活性ガスをキャリアガスとして用いて気流式分級を行うことを特徴とする希土類−遷移金属系合金粉末の製造方法。【選択図】なし【特許請求の範囲】
【請求項１】
永久磁石用の希土類−遷移金属系合金粉末の製造方法であって、下記の工程を含むことを特徴とする希土類−遷移金属系合金粉末の製造方法。
工程１．原料の希土類−遷移金属系合金を粉砕し、レーザー回折式粒度分布測定による平均粒径は５０μｍ以下で、且つ酸素含有量は０．１質量％以上１０質量％以下である希土類−遷移金属系合金粉末を調製する工程。
工程２．工程１により得られた合金粉末を、５体積％以上１５体積％以下の酸素を含有する不活性ガスをキャリアガスとして用いて気流式分級を行う工程。
【請求項２】
前記希土類−遷移金属系合金粉末は、Ｎｄ−Ｆｅ−Ｂ系合金粉末、Ｓｍ−Ｆｅ−Ｎ系合金粉末の群から選ばれるいずれか一種であることを特徴とする希土類−遷移金属系合金粉末の製造方法。
【発明の詳細な説明】
【技術分野】
【０００１】
本発明は、永久磁石に用いられる希土類−遷移金属系合金粉末の製造方法に関する。
【背景技術】
【０００２】
近年、希土類−遷移金属系合金粉末は、高性能な永久磁石材料、水素吸蔵合金、磁気冷凍合金などに応用されている。永久磁石材料としては、Ｎｄ−Ｆｅ−Ｂ系合金、Ｓｍ−Ｆｅ−Ｎ系合金、Ｓｍ−Ｃｏ系合金がある。また、水素吸蔵合金としてはＬａ−Ｎｉ系合金が、磁気冷凍合金としてはＬａ−Ｆｅ−Ｓｉ系合金、Ｐｒ−Ｆｅ合金などが挙げられる。
【０００３】
これらの合金は、平均粒径が５０μｍ以下の粉末として利用され、より大きな粒度の粗粉末を微粉砕したり、目標粒径の一次粒子が焼結して粒径の大きな二次粒子となっているものを解砕したりすることで製造されている。これらの微粉砕や解砕には、ジェットミル、ブラウンミル、ボールミルなどの乾式粉砕機（解砕機）や、ボールミル、ビーズミル、湿式ジェットミルなどの湿式粉砕機（解砕機）が用いられてきた。
【０００４】
しかしながら、これらの微粉砕や解砕後の粉末には、目標とする粒径に対して、大粒径あるいは小粒径の粉末が混在し、装置の特性を反映した粒度分布がある。これらの材料特性は、粉末粒度によって左右されることが多い。例えば、永久磁石材料の中で、Ｎｄ２Ｆｅ１４Ｂ化合物、ＳｍＣｏ５化合物、Ｓｍ２Ｆｅ１７Ｎ３化合物を主相とするニュークリエーション型の粉末においては、粒度に分布があることにより粉末の保磁力がばらつき、磁石の減磁曲線の角形性が低下する。そのため、粒度分布をシャープにするための検討がなされてきた。
【０００５】
例えば特許文献１には、ジェットミル時に気流分級機を併用する方法、気流分級機を１段もしくは多段で用いて一旦粉砕した粉体を分級する方法、微粒子は磁気特性が低下していることを利用して磁力分級する方法、さらに数μｍ径の微細な孔を有する中空糸中に溶媒中に分散した磁性粉を通すことにより、微粒子を除去する方法が開示されている。
【０００６】
また特許文献２には、微粒子全体のうち粒径が１μｍ以上５μｍ以下のものの占める割合が８０質量％以上になるように粉砕するのが望ましく、そのために、気流分級機を備えたジェットミル粉砕機を用いて分級点を制御することを開示している。このときジェットミル粉砕に用いる不活性ガスは窒素、アルゴンの何れでもよく、粉砕効率の向上、および粉砕機の配管内壁への粉末の付着防止のために５体積％以下の酸素を混合することが望ましい、としている。これらの方法は一定の効果を示すものであるが、さらなる材料特性の改善が求められているのが実情である。
【０００７】
一般に、粉砕や解砕過程では、粉末と粉砕媒体、あるいは粉末同士の衝突により粉末が凝着しやすい。さらに、希土類−遷移金属系合金の中でも、永久磁石材料として用いられるＮｄ−Ｆｅ−Ｂ系合金、Ｓｍ−Ｆｅ−Ｎ系合金は、粉末同士の磁気的な凝集も起こるため、その分級により、磁気特性を低下させる恐れもあった。
【先行技術文献】
【特許文献】
【０００８】
【特許文献１】特開平０５−３０８０１２号公報
【特許文献２】特開平０９−０９７７３２号公報
【発明の概要】
【発明が解決しようとする課題】
【０００９】
本発明の目的は、前述した背景技術に鑑み、特定の分級条件とすることによって、材料特性に優れる希土類−遷移金属系合金粉末の製造方法を提供することにある。
【課題を解決するための手段】
【００１０】
本発明者らは、上記課題を解決するために鋭意研究を重ねた結果、原料の希土類−遷移金属系合金を粉砕し、レーザー回折式粒度分布測定による平均粒径は５０μｍ以下で、且つ酸素含有量は０．１質量％以上１０質量％以下である希土類−遷移金属系合金粉末を調製し、その後得られた粉砕粉末を、５体積％以上１５体積％以下の酸素を含む不活性ガスをキャリアガスとして用いて気流式分級を行うことにより得られた分級粉末は、シャープな粒度分布となり、磁気特性が向上することを見出し、本発明を完成するに至った。
【発明の効果】
【００１１】
本発明の希土類−遷移金属系合金粉末の製造方法により得られる合金粉末を使用して、より高品質の磁石特性を有する永久磁石を安定して作製することができ、その工業的価値は極めて大きい。また、磁石粉末以外の用途でも、水素吸蔵特性を有するＬａ−Ｎｉ系合金（ＬａＮｉ５）に適用することで、水素吸蔵量を向上するなど、様々な金属材料特性の向上に貢献できる。
【発明を実施するための形態】
【００１２】
以下、本発明の希土類−遷移金属系合金粉末の製造方法について説明する。
【００１３】
≪１．希土類−遷移金属系合金≫
本発明に係る希土類−遷移金属系合金は、希土類元素と遷移金属元素とを含む金属間化合物合金を主相とするものであれば、特に制限されない。例えば、正方晶のＮｄ２Ｆｅ１４Ｂ構造を有する合金、Ｔｈ２Ｚｎ１７型構造を有するＳｍ２（Ｃｏ，Ｆｅ，Ｃｕ，Ｍ）１７系の合金，Ｓｍ２Ｆｅ１７Ｎ３系の合金、Ｐｒ２Ｆｅ１７系の合金、ＣａＣｕ５型構造を有するＳｍＣｏ５系の合金、ＬａＮｉ５系の合金、ＮａＺｎ１３型構造を有するＬａ（Ｆｅ，Ｓｉ）１３系の合金などの各種合金に適用できる。
【００１４】
≪２．本発明の希土類−遷移金属系合金粉末の製造方法≫  
本発明の希土類−遷移金属系合金粉末の製造方法は、以下の工程を含むことを特徴とする。
工程１．原料の希土類−遷移金属系合金を粉砕し、レーザー回折式粒度分布測定による平均粒径は５０μｍ以下で、且つ酸素含有量は０．１質量％以上１０質量％以下である希土類−遷移金属系合金粉末を調製する工程。
工程２．工程１により得られた合金粉末を、５体積％以上１５体積％以下の酸素を含有する不活性ガスをキャリアガスとして用いて気流式分級を行う工程。
【００１５】
１に示した希土類−遷移金属系合金は、溶解鋳造法、還元拡散法など、公知の手法によって合金化され、これを粉砕して合金粉末を得る。溶解鋳造法によって得られる合金は一般には鋳塊であり、ストリップキャスト法などで鋳造される場合には１ｍｍ未満の厚みの薄板状である。また、還元拡散法は、希土類酸化物粉末と遷移金属粉末あるいはその酸化物粉末を含む混合原料を、金属Ｃａを還元剤として混合熱処理することで直接合金粉末を製造する方法である。  
【００１６】
これらの公知の方法により、遷移金属粉末原料の粒度に応じた数１０μｍ以下の目標粒子径を持つ合金粉末を製造できるが、熱処理中に合金粉末一次粒子が焼結によりネッキングし、粗大な二次粒子を形成する場合がある。粗大粒子を含むままでは優れた磁気特性が得られないため、まず工程１として、レーザー回折式粒度分布測定による平均粒径が５０μｍ以下の、所望の粒径まで粉砕処理して調製する。
【００１７】
粉砕処理方法としては、ジェットミル、ブラウンミル、ボールミルなどによる乾式粉砕や、ボールミル、ビーズミル、湿式ジェットミルなどによる湿式粉砕など、種々の公知の粉砕方法により実施できる。
【００１８】
≪３．分級前の粉末の平均粒径と酸素含有量≫
本発明においては、工程２の気流式分級処理に供する粉末の要件として、レーザー回折式粒度分布測定による平均粒径は５０μｍ以下であり、粉末の酸素含有量を０．１質量％以上１０質量％以下とすることが重要である。このことは粉末表面に酸素を含有する被覆膜を形成することにより達成できる。酸素を含有する被覆膜は、例えば、燐酸を含有する有機溶媒と合金粉末とを混合乾燥することで形成できる。（特開２００２−１２４４０６号公報参照）。また、シリコン系被覆膜（特開平０７−３２６５０８号公報参照）などでも実施できる。
【００１９】
また、乾式粉砕する場合において、キャリアガス中に酸素を適当量含むことで粉砕粉末表面に酸化膜を形成することも可能である。
【００２０】
粉砕粉末の酸素含有量が０．１質量％未満であると、次工程の気流式分級機における目標粒度での分離能力が低下する。分級効果に対して、粉砕粉末の酸素濃度の上限値は特にないが、１０質量％を超えると、一般に材料特性が低下するため好ましくない。たとえば永久磁石材料では、粉末の磁化が低下するので、粉砕粉末の酸素濃度の上限、は１０質量％以下、好ましくは３質量％以下にするのが望ましい。
【００２１】
≪４．工程２の気流式分級処理≫
本発明において、工程２の気流式分級処理は、合金粉末を気流に乗せて運動させたとき、その粉末の、粒度による慣性の違いから運動の軌跡が変わることを利用して分級するものである。たとえば、マイクロンクラッシファイアー、ターボクラッシファイアー、スピンエアシーブ、エルボージェット、ターボプレックス、ミクロンセパレータなど種々の粉砕方式が挙げられる。
【００２２】
これらの気流式分級処理でのキャリアガスは、通常圧縮空気が用いられるが、本発明においては、例えば、希土類−遷移金属系合金微粉末は分級中に粉末が燃える危険があることから、キャリアガスとして不活性ガスを流通させる必要がある。しかし本発明者らの検討によれば、キャリアガス中の酸素濃度が気流式分級機の分級効果に大きく影響することが分かった。
【００２３】
本発明においては、キャリアガスである窒素ガスやアルゴンガスなどの不活性ガス中に酸素濃度が５体積％以上１５体積％以下、好ましくは８体積％以上１５体積％以下となるよう、酸素または空気を混合することで、微粒子や粗大粒子の解凝が促進され分離度が高められることが分かった。酸素濃度が５体積％未満では、分級効果が弱く、特に目標粒度に対して微粒側の粉末が凝集付着したまま回収されてしまうため好ましくない。一方、酸素濃度が１５体積％を超えると、粉末の酸素濃度が上がるため、材料特性が低下するので好ましくない。また、分級処理中に発火の恐れがあるなど安全面での問題もある。
【００２４】
上記のキャリアガス中の酸素ガスの影響の詳細は不明だが、一般に合金粉末表面は酸化膜が形成され、粉末同士の凝集を防止しているが、気流式分級機の中では合金粉末同士の衝突が高頻度で起こり、その衝突により表面の酸化膜が剥がれ、生成した合金粉末の新生面が瞬間的に酸化され、再凝集しにくくなるためかと思われる。
【実施例】
【００２５】
以下、実施例及び比較例により本発明をより詳細に説明するが、本発明は、これら実施例によって何ら限定されるものではない。
【００２６】
［実施例１］
ＳｍＦｅＮ合金粗粉末（住友金属鉱山（株）製、平均粒径：２０μｍ）を、オルトリン酸を混合したエタノールを溶媒とした媒体攪拌ミルで粉砕し、レーザー回折式粒度分布測定装置（株式会社日本レーザー製，ＨＥＬＯＳ＆ＲＯＤＯＳ）で測定した粒度分布が、Ｄ１０＝０．７０μｍ、Ｄ５０＝１．９２μｍ、Ｄ９０＝３．８９μｍである粉砕スラリーを得た。この粉砕スラリーを、酸素を２．０体積％含有するアルゴン気流中でミキサーにより攪拌しながら１２０℃で蒸発乾燥させた。得られた粉末の酸素含有量は１．５９質量％であった。
【００２７】
この乾燥粉末の減磁曲線を、日本ボンド磁石工業協会のボンド磁石試験方法ガイドブックＢＭＧ−２００５に準拠して、最大磁界１２００ｋＡ／ｍの振動試料型磁力計で測定したところ、主要な磁石特性の一つである磁場（Ｈｋ）と保磁力（Ｈｃ）との比で表される角形性（Ｈｋ／Ｈｃ）は５３．６％であった。
【００２８】
次に、酸素を９．８体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７６μｍ、Ｄ５０＝２．３０μｍ、Ｄ９０＝４．３３μｍであった。分級処理により、微粉が分離されていることがわかる。得られた粉末の酸素含有量は１．３１質量％であった。また、分級後の粉末の減磁曲線を同様に測定し、角形性を計算すると角形性（Ｈｋ／Ｈｃ）は５６．４％（２．８％増加）に向上した。
【００２９】
［実施例２］ 
実施例１と同様にして得たＳｍＦｅＮ合金粉末の粉砕スラリーを、酸素を１．２体積％含有するアルゴン気流中でミキサーで攪拌しながら１２０℃で蒸発乾燥させた。得られた粉末の酸素含有量は１．０３質量％であった。
【００３０】
次に、酸素を８．１体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７６μｍ、Ｄ５０＝２．２７μｍ、Ｄ９０＝４．２５μｍであった。得られた粉末の酸素含有量は０．９８質量％であった。
【００３１】
実施例１と同様に、乾燥粉末及び分級粉末の減磁曲線を測定し、角形性を計算した。乾燥粉末の角形性（Ｈｋ／Ｈｃ）は５３．１％で、分級粉末の角形性（Ｈｋ／Ｈｃ）は５６．０％（２．９％増加）に向上した。
【００３２】
［実施例３］
実施例１と同様にして得たＳｍＦｅＮ合金粉末の粉砕スラリーを、酸素を３．２体積％含有するアルゴン気流中でミキサーで攪拌しながら１２０℃で蒸発乾燥させた。得られた粉末の酸素含有量は２．０３質量％であった。
【００３３】
次に、酸素を１２．９体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７８μｍ、Ｄ５０＝２．２４μｍ、Ｄ９０＝４．１２μｍであった。得られた粉末の酸素含有量は１．５２質量％であった。
【００３４】
実施例１と同様に、乾燥粉末及び分級粉末の減磁曲線を測定し、角形性を計算した。乾燥粉末の角形性（Ｈｋ／Ｈｃ）は５２．３％で、分級粉末の角形性（Ｈｋ／Ｈｃ）は６０．２％（７．９％増加）に向上した。
【００３５】
［実施例４］
実施例１と同様にして得たＳｍＦｅＮ合金粉末の粉砕スラリーを、酸素を０．９体積％含有するアルゴン気流中でミキサーで攪拌しながら１２０℃で蒸発乾燥させた。得られた粉末の酸素含有量は０．７２質量％であった。
【００３６】
次に、酸素を６．８体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７３μｍ、Ｄ５０＝２．１１μｍ、Ｄ９０＝４．０１μｍであった。また、得られた粉末の酸素含有量は１．１２質量％であった。
【００３７】
実施例１と同様に、乾燥粉末及び分級粉末の減磁曲線を測定し、角形性を計算した。乾燥粉末の角形性（Ｈｋ／Ｈｃ）は５５．２％で、分級粉末の角形性（Ｈｋ／Ｈｃ）は５６．５％（１．３％増加）に向上した。
【００３８】
［実施例５］
実施例１と同様にして得たＳｍＦｅＮ合金粉末の粉砕スラリーを、酸素を０．４体積％含有するアルゴン気流中でミキサーで攪拌しながら１２０℃で蒸発乾燥させた。得られた粉末の酸素含有量は０．１５質量％であった。
【００３９】
次に、酸素を５．２体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７２μｍ、Ｄ５０＝２．０４μｍ、Ｄ９０＝３．９８μｍであった。また、得られた粉末の酸素含有量は０．８７質量％であった。
【００４０】
実施例１と同様に、乾燥粉末及び分級粉末の減磁曲線を測定し、角形性を計算した。乾燥粉末の角形性（Ｈｋ／Ｈｃ）は５２．３％で、分級粉末の角形性（Ｈｋ／Ｈｃ）は５３．５％（１．２％増加）に向上した。
【００４１】
［比較例１］
実施例１と同様にして得たＳｍＦｅＮ合金粉末の粉砕スラリーを、酸素を１．４体積％含有するアルゴン気流中でミキサーで攪拌しながら１２０℃で蒸発乾燥させた。得られた粉末の酸素含有量は１．１７質量％であった。
【００４２】
次に、酸素を２．８体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７０μｍ、Ｄ５０＝１．９３μｍ、Ｄ９０＝３．９１ｍであった。また、得られた粉末の酸素含有量は１．６６質量％であった。
【００４３】
また、実施例１と同様に、乾燥粉末及び分級粉末の減磁曲線を測定し、角形性を計算した。乾燥粉末の角形性（Ｈｋ／Ｈｃ）は５２．９％で、分級粉末の角形性（Ｈｋ／Ｈｃ）は５２．８％（０．１％低下）となり、粒度分布も、角形性もほとんど変化なく、特性向上効果が認められなかった。
【００４４】
［比較例２］
実施例１と同様にして得たＳｍＦｅＮ合金粉末の粉砕スラリーを、酸素を０．３体積％含有するアルゴン気流中でミキサーで攪拌しながら１２０℃で蒸発乾燥させた。得られた粉末の酸素含有量は０．１９質量％であった。
【００４５】
次に、酸素を１．４体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７０μｍ、Ｄ５０＝１．９２μｍ、Ｄ９０＝３．９０ｍであった。また、得られた粉末の酸素含有量は０．４１質量％であった。
【００４６】
また、実施例１と同様に、乾燥粉末及び分級粉末の減磁曲線を測定し、角形性を計算した。乾燥粉末の角形性（Ｈｋ／Ｈｃ）は５０．７％で、分級粉末の角形性（Ｈｋ／Ｈｃ）は５０．３％（０．４％低下）となり、粒度分布はほぼ変化なく、角形性はやや低下し、特性向上効果が認められなかった。
【００４７】
［比較例３］
実施例１と同様にして得たＳｍＦｅＮ合金粉末の粉砕スラリーを、酸素を含まないアルゴン気流中でミキサーで攪拌しながら１２０℃で蒸発乾燥させた。得られた粉末の酸素含有量は０．０８質量％であった。
【００４８】
次に、酸素を１０．７体積％含有する窒素ガスをキャリアガスとして、この粉末を気流式分級機ターボプレックス１００ＡＴＰ（ホソカワミクロン製）に５ｇ／分で供給し、分級処理した。設定分級点を３μｍとし、分級粗粉側を回収した。分級により得られた粉末の粒度分布は、Ｄ１０＝０．７０μｍ、Ｄ５０＝１．９０μｍ、Ｄ９０＝３．９５μｍであった。また、得られた粉末の酸素含有量は０．８６質量％であった。
【００４９】
また、実施例１と同様に、乾燥粉末及び分級粉末の減磁曲線を測定し、角形性を計算した。乾燥粉末の角形性（Ｈｋ／Ｈｃ）は４０．８％で、分級粉末の角形性（Ｈｋ／Ｈｃ）は４０．７％（０．１％低下）となり、粒度分布も、角形性もほとんど変化なく、特性向上効果が認められなかった。
【００５０】
［実施例６］
ＳｍＦｅＮ合金粗粉末（住友金属鉱山（株）製、平均粒径：２０μｍ）を、オルトリン酸を混合したエタノールを溶媒とした媒体攪拌ミルで粉砕し、レーザー回折式粒度分布測定装置（株式会社日本レーザー製，ＨＥＬＯＳ＆ＲＯＤＯＳ）で測定した粒度分布が、Ｄ１０＝０．７２μｍ、Ｄ５０＝１．９９μｍ、Ｄ９０＝４．０１μｍである粉砕スラリーを得た。この粉砕スラリーを、酸素を２体積％含有するアルゴン気流中でミキサーにより攪拌しながら１２０℃で蒸発乾燥させた。得られた粉末の酸素含有量は１．４３質量％であった。
【００５１】
この乾燥粉末の減磁曲線を、日本ボンド磁石工業協会のボンド磁石試験方法ガイドブックＢＭＧ−２００５に準拠して、最大磁界１２００ｋＡ／ｍの振動試料型磁力計で測定したところ、その磁場（Ｈｋ）と保磁力（Ｈｃ）との比で表される角形性（Ｈｋ／Ｈｃ）は５３．１％であった。
【００５２】
次に、酸素を８．９体積％含有する窒素ガスをキャリアガスおよび二次側気流として、この粉末を気流式分級機ミクロンセパレータＭＳ−１（ホソカワミクロン製）に３ｇ／分で供給し、分級処理した。設定分級点を５μｍとし、分級粗粉側を回収した。
【００５３】
分級により得られた粉末の粒度分布は、Ｄ１０＝０．７９μｍ、Ｄ５０＝２．４７μｍ、Ｄ９０＝４．３７μｍであった。分級処理により、微粉が分離されていることがわかる。得られた粉末の酸素含有量は１．２７質量％であった。また、分級後の粉末の減磁曲線を同様に測定し、角形性を計算すると角形性（Ｈｋ／Ｈｃ）は５５．４％（２．３％増加）に向上した。
【００５４】
［実施例７］
実施例６と同じ分級原料粉末を使用して、気流式分級機としてエルボージェットＥＪ−ＬＡＢＯ（日鉄鉱業製）を用いて、窒素キャリアガスの酸素濃度９．３体積％、分級設定点を２μｍと１０μｍとして２μｍ以上と１０μｍ以下の分級粉を回収した。
【００５５】
分級により得られた粉末の粒度分布は、Ｄ１０＝０．７５μｍ、Ｄ５０＝２．２８μｍ、Ｄ９０＝４．３０μｍであった。分級処理により、微粉が分離されていることがわかる。得られた粉末の酸素含有量は１．３７質量％であった。また、分級後の粉末の減磁曲線を同様に測定し、角形性を計算すると角形性（Ｈｋ／Ｈｃ）は５６．３％（３．２％増加）に向上した。
【００５６】
［実施例８］
実施例６と同じ分級原料粉末を使用して、気流式分級機としてマイクロンクラッシファイアーＭＣ−５０（セイシン企業製）を用いて、キャリアガスと二次側気流として酸素濃度１２．１体積％含有する窒素ガスを用いて、分級設定点を５μｍとして分級し、分級粗粉側を回収した。
【００５７】
分級により得られた粉末の粒度分布は、Ｄ１０＝０．８３μｍ、Ｄ５０＝２．５１μｍ、Ｄ９０＝５．２７μｍであった。分級処理により、微粉が分離されていることがわかる。得られた粉末の酸素含有量は１．５０質量％であった。また、分級後の粉末の減磁曲線を同様に測定し、角形性を計算すると角形性（Ｈｋ／Ｈｃ）は５７．８％（４．７％増加）に向上した。
【００５８】
［比較例４］
工程２の分級条件で、分級のキャリアガスにおいて、酸素を８．９体積％含有する窒素ガスを酸素を２．３体積％含有する窒素ガスに変更した以外は実施例６と同条件で分級処理し分級粉末を回収した。得られた粉末の粒度分布は、Ｄ１０＝０．７１μｍ、Ｄ５０＝１．９８μｍ、Ｄ９０＝４．１１ｍであった。また、得られた粉末の酸素含有量は１．５３質量％であった。
【００５９】
また、実施例６と同様に、乾燥粉末及び分級粉末の減磁曲線を測定し、角形性を計算した。分級粉末の角形性（Ｈｋ／Ｈｃ）は５２．５％（０．６％低下）となり、粒度分布はほぼ変化なく、角形性は低下し、特性向上効果が認められなかった。
【００６０】
［比較例５］
工程２の分級条件で、分級のキャリアガスにおいて、酸素を９．３体積％含有する窒素ガスを酸素を３．８体積％含有する窒素ガスに変更した以外は実施例７と同条件で分級処理し分級粉末を回収した。得られた粉末の粒度分布は、Ｄ１０＝０．７３μｍ、Ｄ５０＝２．００μｍ、Ｄ９０＝３．９９ｍであった。また、得られた粉末の酸素含有量は１．７１質量％であった。
【００６１】
また、実施例６と同様に、乾燥粉末及び分級粉末の減磁曲線を測定し、角形性を計算した。分級粉末の角形性（Ｈｋ／Ｈｃ）は５３．０％（０．１％低下）となり、粒度分布も、角形性もほとんど変化なく、特性向上効果が認められなかった。
【００６２】
［比較例６］
工程２の分級条件で、分級のキャリアガスにおいて、酸素を１２．１体積％含有する窒素ガスを酸素を１．４体積％含有する窒素ガスに変更した以外は実施例８と同条件で分級処理し分級粉末を回収した。得られた粉末の粒度分布は、Ｄ１０＝０．６９μｍ、Ｄ５０＝１．９５μｍ、Ｄ９０＝４．１８ｍであった。また、得られた粉末の酸素含有量は１．４８質量％であった。
【００６３】
また、実施例６と同様に、乾燥粉末及び分級粉末の減磁曲線を測定し、角形性を計算した。分級粉末の角形性（Ｈｋ／Ｈｃ）は５０．３％（２．８％低下）となり、粒度分布はほぼ変化なく、角形性は低下し、特性向上効果が認められなかった。
【００６４】
［実施例９］
原料粉末として異方性のＮｄＦｅＢ系磁石粉末（愛知製鋼製、ＭＦＰ−１２）を用いて、酸素を２．４体積％含有する窒素気流中でピンミルで粉砕し、レーザー回折式粒度分布測定装置（株式会社日本レーザー製，ＨＥＬＯＳ＆ＲＯＤＯＳ）で測定した粒度分布が、Ｄ１０＝８．２μｍ、Ｄ５０＝４３．１μｍ、Ｄ９０＝１０１．５μｍである粉砕粉末を得た。得られた粉末の酸素含有量は０．４３質量％であった。
【００６５】
この粉末の減磁曲線を、実施例１と同様に測定したところ、その磁場（Ｈｋ）と保磁力（Ｈｃ）との比で表される角形性（Ｈｋ／Ｈｃ）は４０．１％であった。
【００６６】
次に、酸素を８．１体積％含有する窒素ガスをキャリアガスおよび二次側気流として、この粉末を気流式分級機ミクロンセパレータＭＳ−１（ホソカワミクロン製）に１５ｇ／分で供給し、分級処理した。設定分級点を１３μｍとし、分級粗粉側を回収した。
【００６７】
分級により得られた粉末の粒度分布は、Ｄ１０＝１７．０μｍ、Ｄ５０＝４８．７μｍ、Ｄ９０＝１０３．２μｍであった。分級処理により、微粉が分離されていることがわかる。得られた粉末の酸素含有量は０．２７質量％であった。また、分級後の粉末の減磁曲線を同様に測定し、角形性を計算すると角形性（Ｈｋ／Ｈｃ）は４４．２％（４．１％増加）に向上した。
【００６８】
［比較例７］
工程１の条件で、酸素を２．４体積％含有する窒素ガスを酸素を０．２体積％含有する窒素ガスに変更した以外は実施例９と同条件でピンミルで粉砕し、得られた粉砕粉末の粒度分布は、Ｄ１０＝９．５μｍ、Ｄ５０＝４５．３μｍ、Ｄ９０＝１０４．８μｍであった。また、粉砕粉末の酸素含有量は０．０９質量％であった。
【００６９】
その後も実施例９と同様に分級処理して分級粉末を回収した。得られた粉砕粉末の粒度分布は、Ｄ１０＝９．５μｍ、Ｄ５０＝４５．２μｍ、Ｄ９０＝１０６．８μｍであった。また、粉砕粉末の酸素含有量は０．４３質量％であった。
【００７０】
また、実施例９と同様に、粉砕粉末及び分級粉末の減磁曲線を測定し、角形性を計算した。粉砕粉末及び分級粉末の角形性（Ｈｋ／Ｈｃ）は、それぞれ３９．７％、４０．１％（０．４％増加）となり、粒度分布も、角形性もほとんど変化なく、特性向上効果が認められなかった。
【００７１】
［比較例８］
工程２の分級条件で、酸素を８．１体積％含有する窒素ガスを酸素を３．９体積％含有する窒素ガスに変更した以外は実施例９と同条件で分級した。
【００７２】
得られた分級粉末の粒度分布は、Ｄ１０＝８．０μｍ、Ｄ５０＝４４．３μｍ、Ｄ９０＝１０５．５μｍであった。また、分級粉末の酸素含有量は０．６３質量％であった。
【００７３】
また、実施例６と同様に、粉砕粉末及び分級粉末の減磁曲線を測定し、角形性を計算した。粉砕粉末及び分級粉末の角形性（Ｈｋ／Ｈｃ）は、それぞれ４０．１％、４０．３％（０．２％増加）であり、粒度分布も、角形性もほとんど変化なく、特性向上効果が認められなかった。